(57)【要約】【課題】  運動中にも肌にフィットしずり上がりにくい、衣料に適した編地およびそれを用いた衣料を提供する。【解決手段】  ベース編地の一方の表面にインレイ糸が発現している編地であって、インレイ糸としては単糸繊度が０．１〜１．０ｄｔｅｘのポリエステル系捲縮加工糸が用いられており、インレイ糸が発現している側の表面は、乾燥時および２ｇの水を滴下した時の湿潤時の経方向の初期摩擦力が０．０２５Ｎ以上であることを特徴とする編地とする。【選択図】  なし【特許請求の範囲】
【請求項１】
ベース編地の一方の表面にインレイ糸が発現している編地であって、インレイ糸としては単糸繊度が０．１〜１．０ｄｔｅｘのポリエステル系捲縮加工糸が用いられており、インレイ糸が発現している側の表面は、乾燥時および２ｇの水を滴下した時の湿潤時の経方向の初期摩擦力が０．０２５Ｎ以上であることを特徴とする編地。
【請求項２】
前記インレイ糸は、ベース編地のコース方向に挿入されており、１編目以上３編目以下の橋渡し部を有していることを特徴とする請求項１に記載の編地。
【請求項３】
前記ベース編地がポリウレタン弾性糸を含んでいることを特徴とする請求項１または２に記載の編地。
【請求項４】
請求項１〜３のいずれかに記載された編地を有する衣料であって、インレイ糸が発現している前記表面が着用者の肌に接する側に配されることを特徴とする衣料。
【請求項５】
前記衣料が水着であることを特徴とする請求項４に記載の衣料。
【請求項６】
前記編地がパンティー部の臀部に使用されていることを特徴とする請求項５に記載の衣料。
【発明の詳細な説明】
【技術分野】
【０００１】
本発明は、ソフトな風合いとフィット性を向上させ、着用した際には肌に密着した編地がずれにくい編地および衣料に関するものである。具体的には単糸繊度が極細の糸を裏面にインレイ編みすることで、肌触りをソフトにし、肌と接触面との滑り性を抑制するものである。
【背景技術】
【０００２】
近年スポーツウエアの中でも陸上選手の競技ウエアにおいては、肌に密着したスリムなシルエットの物が多く、また水着においては、ブライジリアンタイプに代表されるように、ほどよく鍛えた下半身をきれいに見せるため小さ目のタイプに注目があつまっている。これらのようなスポーツウエアの場合、運動することにより着衣がずれあがったりすることが多く、そのたびに着用状態を修正する必要があり、運動に集中できない現状があった。
【０００３】
装着感に優れ、着用中に適正な取り付け位置からずれにくいサニタリーショーツとして、伸長特性の異なる生地を使い分けて縫製したサニタリーショーツが提供されている（特許文献１）。しかしながら、縫製仕様でパーツをつなぎ合せる方法では、縫い目が逆に着用感を悪くし、パンティーのレッグ部にはずれを抑えるためのベルト状の部位も必要となり、脚を締め付けてしまうことなども懸念される。
【０００４】
また、ポリウレタン系弾性繊維からなる丸編地の伸縮性と寸法安定性能から、繰り返し着用しても歪みがなく、肌へのフィット性を有する伸縮性衣料が提案されている（特許文献２）。しかし、こちらは伸縮性と繰り返し着用しても歪みがない寸法安定性を維持するために、ポリウレタン系弾性繊維のみを使用しており、着用感が悪い上に汗をかいた時など蒸れが起こるなどの問題が有る。また、かかる製品１枚では外衣として使用することはできない。
【０００５】
同じく伸縮性と繰り返し着用しても歪みがないことからフィット性を謳った、ポリトリメチレンテレフタレート繊維とセルロース系紡績糸とから構成された編物にシリコーン化合物を付着させた編物が提案されている（特許文献３）。これは糸としてストレッチ性が有るというだけで、肌への密着性という観点から考案されたものではなく、またシリコーン化合物が付着していることから、滑り性がよく、着用した際にも衣料がずれやすい。
【先行技術文献】
【特許文献】
【０００６】
【特許文献１】特開２０１７−３５４５６号公報
【特許文献２】特開２０１２−１３６７８９号公報
【特許文献３】特開２００８−９５２４５号公報
【発明の概要】
【発明が解決しようとする課題】
【０００７】
本発明は、このような現状に鑑みてなされたものであって、その目的とするところは、着用感に優れ、運動中にも肌にフィットしずり上がりにくい、衣料に適した編地および衣料を提供するものである。
【課題を解決するための手段】
【０００８】
本発明は、上記課題を解決するために、次の手段を採用するものである。
（１）ベース編地の一方の表面にインレイ糸が発現している編地であって、インレイ糸としては単糸繊度が０．１〜１．０ｄｔｅｘのポリエステル系捲縮加工糸が用いられており、インレイ糸が発現している側の表面は、乾燥時および２ｇの水を滴下した時の湿潤時の経方向の初期摩擦力が０．０２５Ｎ以上であることを特徴とする編地。
（２）前記インレイ糸は、ベース編地のコース方向に挿入されており、１編目以上３編目以下の橋渡し部を有していることを特徴とする、前記（１）に記載の編地。
（３）前記ベース編地がポリウレタン弾性糸を含んでいることを特徴とする、前記（１）または（２）に記載の編地。
（４）前記（１）〜（３）のいずれかに記載された編地を有する衣料であって、インレイ糸が発現している前記表面が着用者の肌に接する側に配されることを特徴とする衣料。
（５）前記衣料が水着であることを特徴とする、前記（４）に記載の衣料。
（６）前記編地がパンティー部の臀部に使用されていることを特徴とする、前記（５）に記載の衣料。
【発明の効果】
【０００９】
本発明によれば、着用感に優れ、運動中にも肌にフィットしずり上がりにくい、衣料に適した編地および衣料を得ることができる。
【発明を実施するための形態】
【００１０】
本発明は、上記課題を解決すべく鋭意検討した結果、捲縮のある極細繊維を編み目の拘束を少なくしコース方向に配置することで、肌との滑り性を抑制できることを見出したものである。すなわち本発明にかかる編地は、ベース編地の一方の表面にインレイ糸が発現している編地であって、かかるインレイ糸としては単糸繊度が０．１〜１．０ｄｔｅｘのポリエステル系捲縮加工糸が用いられおり、インレイ糸が発現している側の表面は、乾燥時および２ｇの水を滴下した時の湿潤時の径方向の初期摩擦力が０．０２５Ｎ以上であることを特徴とする編地である。
【００１１】
かかる編地は、ベースとなる編地に緯糸をインレイ（挿入）する編み方によって得ることができ、緯糸（インレイ糸）を編地のループの間に通すものである。本発明においては、このインレイ（挿入）する糸(インレイ糸)が単糸繊度０．１〜１．０ｄｔｅｘの極細繊維の捲縮加工された極細繊維である。そのような極細繊維を使用することで、肌に密着した場合の肌との滑り抵抗（摩擦力）が大きくなり、かかる極細繊維に捲縮が有ることで更に滑り抵抗が大きくなる。そのため、衣料として縫製され肌に密着するような状態で着用された際には、運動してもずれにくい衣料となる。
【００１２】
インレイ糸は、ベース編地の少なくとも一方の表面に発現していればよいが、衣料となった際の裏面側、すなわち着用者の肌に接触する側の面に発現していることが好ましい。
【００１３】
インレイ糸の単糸繊度は上記したように０．１〜１．０ｄｔｅｘであるが、０．１ｄｔｅｘよりも細いと着用を繰り返すことで単糸が切れるなど製品としての耐久性が問題となる。また１．０ｄｔｅｘよりも太くなると滑り抵抗が小さくなり運動時にズレが起こりやすくなる上に、着用感も悪くなる。
【００１４】
捲縮加工については、特に限定されるものでは無いが、仮撚加工、タスラン加工（エアー加工）、インターレース加工などによるものが好ましいが、より好ましくは仮撚加工による捲縮加工糸が好ましい。
【００１５】
また、本発明においてインレイ糸はポリエステル系繊維であることが好ましい。具体的には、ポリエチレンテレフタレート、ポリブチレンテレフタレート、ポリプロピレンテレフタレートなどであり、これらポリマーを単独であるいは複合して用いても良い。
【００１６】
本発明は、上記のように編地の表面に捲縮のある極細繊維をインレイ糸として発現させることで、ソフトな風合いを有し、かつ、滑り抵抗の大きな編地とすることができ、具体的にはインレイ糸が発現している側の表面に関して、乾燥時および２ｇの水を滴下した湿潤時の経方向の初期摩擦力を０．０２５Ｎ以上とすることができる。かかる初期摩擦力は、より詳細には国際公開第２０１７／２２１３４５号に記載の抱水量依存摩擦力測定方法に準拠して、該文献の図１に記載の装置を用いて測定することができる。この方法によれば、人体が生地材料とする衣料を着用したときの、接触したときにかかる力および離れるときにかかる力を実態に近い形で模擬することができる。なお、前記測定方法は、該文献において着用時の発汗で生じるべとつきによる肌離れのしやすさを数値で表す評価方法として説明されているが、同様に、回転する接触面と生地がずれるときの摩擦力を測定することで、着用時のずれにくさを数値化することに応用できるのである。
【００１７】
かかる初期摩擦力が０．０２５Ｎより小さいと、肌に密着する衣料として着用した際に、運動により肌から生地がずれやすくなり、パンツ様の衣料では歩行や屈伸運動で臀部の生地がズレ上がり、非常に着用感が悪くなる。これは乾燥時も生地が保水した場合も同様である。なお、かかる初期摩擦力は、乾燥時、湿潤時ともに０．０２８Ｎ以上が好ましい。一方、着用しづらくなることを考慮すると、０．０５０Ｎ以下がより好ましい。
【００１８】
本発明において、インレイ糸はベース編地とは別の緯糸を挿入して編成されているものであって、１編目以上３編目以下の橋渡し部を繰り返し有するように挿入されていることが好ましい。橋渡し部が１編目以上でないと、すなわちインレイ編みしないものは、コース糸の拘束力が強くなるため、糸の自由度が少なくなることから肌面との摩擦力が小さくなり、肌と生地がずれやすくなる。一方、橋渡し部が３編目よりも大きいと、コース糸の浮きが大きくなりすぎて、編地の構造がルーズになり、糸が引っかかるなど品位が悪くなる。
【００１９】
本発明においては、ベース編地がポリウレタン弾性糸を含んだ編地であることが好ましい。ポリウレタン弾性糸を含んだ編地とすることで、編地のストレッチ性が向上し肌に生地が追随することから生地と肌が更にずれにくくなるものである。
【００２０】
本発明に使用されるポリウレタン弾性糸は、特に限定されず、一成分としてポリエーテル系グリコール、ポリエステル系グリコール、ポリカーボネートジオールなどを含むものが好ましく使用される。繊度、フィラメント数については特に限定されるものでは無い。
【００２１】
本発明の編地は、衣料に用いる際、インレイ糸が発現している側の表面を肌に接するよう配することが好ましい。中でも一般に水着はセパレートタイプになるとブラ部、パンティー部のいずれもが運動により肌と生地にズレが生じやすい。そのため、本発明の編地をかかる用途に使用することで、本発明の編地の特性が発揮される。そして、本発明の編地は、各々の部位に使用されてもよいが、最も効果を発揮するという観点からは、パンティー部の臀部に使用されることが好ましい。
【００２２】
本発明において、ベース編地のゲージは特に限定されないが、２８ゲージ以上６０ゲージ以下であることが好ましい。６０ゲージを超えると、密度が密に成り過ぎて糸の自由度が少なくなることから、肌面と生地の摩擦力が低下すると考えられる。
【００２３】
本発明の編地は、生機を製編した後、精練、染色、熱セットなどの染色加工を行うことによって得られる。加工方法は、通常の丸編地の加工方法に準じて行えばよい。また、染色段階での付帯加工として、上述した吸水加工に加えて防汚加工、抗菌加工、消臭加工、防臭加工、吸水加工、吸湿加工、制電加工、減量加工などを行うとともに、２次加工として、プリント加工などを行うことも可能である。
【実施例】
【００２４】
以下、本発明について実施例および比較例を挙げて、より具体的に説明する。
【００２５】
＜初期摩擦力＞
国際公開第２０１７／２２１３４５号に記載の抱水量依存摩擦力測定方法に準拠して、該文献図１の装置を用いて以下のように測定した。
【００２６】
Ａ．乾燥時
（ａ）たて１６ｃｍ、よこ２．５ｃｍの試験片を採取した。
（ｂ）試験片を２０℃×６５％ＲＨ下の雰囲気中で２４時間調湿した。
（ｃ）２０℃×６５％ＲＨ下で試験片を該文献図１に示す装置の上部柱状部材７ａに、たて方向に取り付けた。
（ｄ）該文献図１に示す装置の摩擦子５を３ｒｐｍで回転させた。
（ｅ）回転開始後１分後の数値を測定し、３回測定した平均を初期摩擦力とした。
【００２７】
Ｂ．湿潤時
（ａ）たて１６ｃｍ、よこ２．５ｃｍの試験片を採取した。
（ｂ）試験片を２０℃×６５％ＲＨ下の雰囲気中で２４時間調湿した。
（ｃ）２０℃×６５％ＲＨ下で試験片を該文献図１に示す装置の上部柱状部材７ａにたて方向に取り付けた。
（ｄ）試験片に２ｇの水をスポイドで滴下し、浸透するまで待つ。
（ｅ）該文献図１に示す装置の摩擦子５を３ｒｐｍで回転させた。
（ｆ）回転開始後１分後の数値を測定し、３回測定した平均を初期摩擦力とした。
【００２８】
＜着用テスト＞
得られた編地でセパレートタイプの水着を作成・着用し、以下の運動を行った結果、パンティーの臀部のズレ上がった距離を運動前後で測定した。湿潤状態の測定は全体を水に十分に濡らした後、ろ紙ではさんで水をふき取った状態で着用し、測定した。
（i）踏み台昇降３回
（ii）両足を閉じた状態で屈伸３回。
【００２９】
［実施例１］
ポリエチレンテレフタレート仮撚糸（３０ｄｔｅｘ−４８フィラメント）の双糸とポリウレタン弾性糸（４４ｄｔｅｘ−４フィラメント）とを使用し２８ゲージのベース編地をシングル丸編機で編成するとともに、ポリエチレンテレフタレート仮撚加工糸（６６ｄｔｅｘ−１４４フィラメント）をインレイ糸（単糸繊度０．４６ｄｔｅｘ）として挿入し、一方の表面に該インレイ糸が発現している編地を得た。なお、インレイ糸はベース編地のコース方向に３編目の橋渡し部が繰り返し形成されるように挿入した。ポリウレタン弾性糸の混率は編地全体の１０質量％であった。
【００３０】
得られた生機について、通常のポリエステル丸編地の染色加工条件のもと、液流染色機内でリラックス、精練、染色加工、吸水加工を行った後、熱セット機で仕上げセットを行い、目付１６８ｇ／ｍ２、１インチ（２．５４ｃｍ）当たりのウエル４１、コース４０の丸編地を得た。
【００３１】
かかる丸編地について摩擦力の測定と着用テストを実施した。
【００３２】
摩擦力は乾燥時が０．０２９Ｎ、湿潤時が０．０３７Ｎであり、試験機回転体との摩擦力が高くずれにくい結果であった。着用テストでは、（ｉ）踏み台昇降運動では乾燥時０．２ｃｍ、湿潤時０．２ｃｍ、（ii）両足を閉じた状態での屈伸運動では乾燥時０．３ｃｍ、湿潤時０．３ｃｍのズレ量であり、運動してもほとんどずれない結果であった。
【００３３】
［実施例２］
インレイ糸に８４ｄｔｅｘ−１４４フィラメントの仮撚加工糸（単糸繊度０．５３ｄｔｅｘ）を使用した以外は実施例１と同様のシングル丸編地の生機を作成した。ポリウレタン弾性糸の混率は編地全体の１０質量％であった。
【００３４】
得られた生機について、通常のポリエステル丸編地の染色加工条件のもと、液流染色機内でリラックス、精練、染色加工、吸水加工を行った後、熱セット機で仕上げセットを行い、目付１５５ｇ／ｍ２、１インチ当たりのウエル４５、コース４３の丸編地を作成した。
【００３５】
かかる丸編地について摩擦力の測定と着用テストを実施した。
【００３６】
摩擦力は乾燥時が０．０３２Ｎ、湿潤時が０．０３４Ｎであり、試験機回転体との摩擦力が高くずれにくい結果であった。着用テストでは、（ｉ）踏み台昇降運動では乾燥時０．２ｃｍ、湿潤時０．２ｃｍ、（ii）両足を閉じた状態での屈伸運動では乾燥時０．３ｃｍ、湿潤時０．３ｃｍのズレ量であり、運動してもほとんどずれない結果であった。
【００３７】
［比較例１］
８４ｄｔｅｘ−７２フィラメントのポリエチレンテレフタレート仮撚加工糸を使用し、３６ゲージのシングル丸編機で天竺組織を編成した。得られた生機について、実施例１と同様にポリエステル丸編地の染色加工条件のもと、液流染色機内でリラックス、精練、染色加工、吸水加工を行った後、熱セット機で仕上げセットを行い、目付１２３ｇ／ｍ２、１インチ当たりのウエル６２、コース８５の丸編地を作成した。
【００３８】
かかる丸編地について摩擦力の測定と着用テストを実施した。
【００３９】
摩擦力は乾燥時が０．０１５Ｎ、湿潤時が０．０１８Ｎであり、試験機回転体との摩擦力が低く、ずれやすい結果であった。着用テストでは、（ｉ）踏み台昇降運動では乾燥時０．９ｃｍ、湿潤時０．４ｃｍ、（ii）両足を閉じた状態での屈伸運動では乾燥時１．０ｃｍ、湿潤時０．５ｃｍのズレ量であり、運動することによって、臀部の生地がずれ上がる結果となった。
【００４０】
［比較例２］
５６ｄｔｅｘ−２４フィラメントのポリエチレンテレフタレート糸条と４０ｄｔｅｘのポリウレタン弾性糸を使用し、３２ゲージのシングルトリコット機で２枚筬にて、フロント筬にポリエチレンテレフタレート糸条、バック筬にポリウレタン弾性糸を配してハーフ組織を編成した。各糸条の編地全体に対する混率は、ポリエチレンテレフタレート８４質量％、ポリウレタン１６質量％であった。
【００４１】
得られた生機について、ピンテンターを使用し１９０℃でプレセットした後、通常のポリエステルトリコット／ポリウレタン弾性糸の染色加工条件のもと、液流染色機内でリラックス、精練、染色加工、吸水加工を行った後、熱セット機で仕上げセットを行い、目付２０１ｇ／ｍ２、１インチ当たりのウエル６１、コース１０８のトリコットを作成した。
【００４２】
かかる、トリコットについて摩擦力の測定と着用テストを実施した。
【００４３】
摩擦力は乾燥時が０．０１４Ｎ、湿潤時が０．０４３Ｎであり、試験機回転体との摩擦力は湿潤時はずれにくいものの、乾燥時は滑りやすい結果であった。着用テストでは、（ｉ）踏み台昇降運動では乾燥時２．４ｃｍ、湿潤時１．７ｃｍ、（ii）両足を閉じた状態での屈伸運動では乾燥時３．１ｃｍ、湿潤時１．０ｃｍのズレ量であり、湿潤時には若干ずれにくい結果であったが、乾燥時は運動することによって、臀部の生地がずれ上がる結果となった。
【産業上の利用可能性】
【００４４】
本発明は、ソフトな風合いとフィット性を向上させ、着用した際に密着した編地がずれにくい衣料に適した編地に関するものである。具体的には単糸繊度が極細の糸をインレイ編みすることで、肌触りをソフトにし、接触面との滑り性を抑制するものである。